УСОВЕРШЕНСТВОВАННЫЕ СОРБЕНТЫ ДЛЯ УДАЛЕНИЯ РТУТИ ИЗ ВЫБРОСОВ, ПРОИЗВОДИМЫХ ПРИ СГОРАНИИ ТОПЛИВА

1. Активированный уголь, который был подвергнут воздействию негалогенированной добавки, содержащей серу, серную кислоту, сульфаминовую кислоту, борную кислоту, фосфорную кислоту, сульфат аммония, мочевину, сульфамат аммония, моноаммоний фосфат, диаммоний фосфат, меламин, меламин фосфат, борную кислоту/соль борной кислоты в сочетании, силикагель/карбонат натрия или мочевину/формальдегид, и необязательно воздействию галогена и/или галогенированного соединения, и который имеет по меньшей мере одно из следующих свойств: (i) температуру первичного выделения энергии, которая является большей, чем температура первичного выделения энергии того же самого активированного угля, не подвергнутого воздействию негалогенированной добавки и необязательно галогена и/или галогенированного соединения; (ii) температуру самоподдерживающегося воспламенения, которая является большей, чем температура самоподдерживающегося воспламенения того же активированного угля, не подвергнутого воздействию; или (iii) величину выделения энергии на ранней стадии, которая является меньшей, чем величина выделения энергии на ранней стадии того же самого активированного угля, не подвергнутого воздействию.
2. Активированный уголь по п.1, отличающийся тем, что галоген и/или галогенированное соединение содержит бром, хлор, фтор, йод, бромид аммония, другие соли галогенов, содержащие азот, или бромид натрия, бромид калия, бромид кальция, или другие неорганические соли-бромиды.
3. Способ усиления термостойкости активированного угля, включающий подвергание активированного угля воздействию негалогенированной добавки, содержащей серу, серную кислоту, сульфаминовую кислоту, борную кислоту, фосфорную кислоту, сульфат аммония, мочевину, сульфамат аммония, моноаммонийфосфат, диаммонийфосфат, меламин, меламинфосфат, борную кислоту/соль борной кислоты в сочетании, силикагель/карбонат натрия или мочевину/формальдегид, и необязательно подвергание воздействию галогена и/или галогенированного соединения при температуре и в течение времени, достаточных для того, чтобы активированный уголь, подвергаемый воздействию негалогенированной добавки, и необязательно галогена и/или галогенированного соединения, имел по меньшей мере одно из следующих свойств: (i) температуру первичного выделения энергии, которая является большей, чем температура первичного выделения энергии того же самого активированного угля, перед подверганием воздействию негалогенированной добавки и необязательно галогена и/или галогенированного соединения; (ii) температуру самоподдерживающегося воспламенения, которая является большей, чем температура самоподдерживающегося воспламенения того же самого активированного угля перед подверганием воздействию; или (iii) величину выделения энергии на ранней стадии, которая является меньшей, чем величина выделения энергии на ранней стадии того же самого активированного угля перед подверганием воздействию.
4. Способ по п.3, отличающийся тем, что галоген и/или галогенированное соединение содержит бром, хлор, фтор, йод, бромид аммония, другие соли галогенов, содержащие азот, или бромид натрия, бромид калия, бромид кальция или другие неорганические соли-бромиды.
5. Активированный уголь, подвергаемый воздействию негалогенированной добавки, содержащей серу, серную кислоту, сульфаминовую кислоту, борную кислоту, фосфорную кислоту, сульфат аммония, мочевину, сульфамат аммония, моноаммонийфосфат, диаммонийфосфат, меламин, меламинфосфат, борную кислоту/соль борной кислоты в сочетании, силикагель/карбонат натрия или мочевину/формальдегид и необязательно галогена и/или галогенированного соединения, содержащий от около 2 до около 20% по весу галогена и имеющий по меньшей мере одно из следующих свойств: (i) температуру первичного выделения энергии, которая является большей, чем температура первичного выделения энергии того же самого активированного угля перед подверганием воздействию негалогенированной добавки, и необязательно галогена и/или галогенированного соединения; (ii) температуру самоподдерживающегося воспламенения, которая является большей, чем температура самоподдерживающегося воспламенения того же самого активированного угля перед подверганием воздействию; или (iii) величину выделения энергии на ранней стадии, которая является меньшей, чем величина выделения энергии на ранней стадии того же самого активированного угля перед подверганием воздействию.
6. Активированный уголь по п.5, отличающийся тем, что галоген и/или галогеногенированное соединение содержит бром, хлор, фтор, йод, бромид аммония, другие соли галогенов, содержащие азот, или бромид натрия, бромид калия, бромид кальция или другие неорганические соли-бромиды.
7. Способ уменьшения выделения в атмосферу газообразных вредных веществ из топочных газов, содержащих такие вещества, включающий приведение в контакт топочного газа с активированным углем, подвергнутым воздействию негалогенированной добавки, содержащей серу, серную кислоту, сульфаминовую кислоту, борную кислоту, фосфорную кислоту, сульфат аммония, мочевину, сульфамат аммония, моноаммонийфосфат, диаммонийфосфат, меламин, меламинфосфат, борную кислоту/соль борной кислоты в сочетании, силикагель/карбонат натрия или мочевину/формальдегид, и необязательно галогена и/или галогенированного соединения, и который имеет по меньшей мере одно из следующих свойств: (i) температуру первичного выделения энергии, которая является большей, чем температура первичного выделения энергии того же самого активированного угля перед подверганием воздействию негалогенированной добавки и необязательно галогена и/или галогенированного соединения; (ii) температуру самоподдерживающегося воспламенения, которая является большей, чем температура самоподдерживающегося воспламенения того же самого активированного угля перед подверганием воздействию; или (iii) величину выделения энергии на ранней стадии, которая является меньшей, чем величина выделения энергии на ранней стадии того же самого активированного угля перед подверганием воздействию.
8. Способ по п.7, отличающийся тем, что топочный газ имеет температуру в диапазоне от приблизительно 100°C до приблизительно 420°C.